リン酸カルシウム系材料からできており、気孔率50~85の多孔体であり、一方の底面が円柱の中心軸に対して30~60度の角度をなしている円柱形状であるプラグ部材。プラグ材料が多孔体のみからなる請求項1に記載のプラグ部材。プラグ材料が多孔体および緻密体との複合体からなる請求項1に記載のプラグ部材。緻密体の気孔率が0~20である請求項1に記載のプラグ部材。前十字靱帯再建術に使用する請求項1に記載のプラグ部材。本発明の目的は、ACL再建術などの手術において、上記のような問題点を解決し、骨孔例えば、関節鏡の孔の空隙部分の骨再生を行う事で、骨孔を良好に塞ぐ部材を提供することにある。本発明は、リン酸カルシウム系材料からできており、気孔率50~85の多孔体であり、一方の底面が円柱の中心軸に対して30~60度の角度をなしている円柱形状であるプラグ部材を提供する。本発明の部材によれば、次のような効果が得られる。感染などの危険が低減される。手術後、骨に孔を開けたままであったり、また、生体組織と親和性の無い骨ロウで骨孔に蓋をした場合、皮下出血、それに伴う疼痛、腫脹、および感染のリスクが高い。本発明の部材は多孔体部分が50~85の気孔率であり、気孔間連通部が生体組織侵入可能な平均直径10~100μmの連通部を介して繋がっているため、埋植後、骨の再生が可能であり、早期の骨再生を実現し、感染などのリスクおよび、出血によるリスク軽減が可能になり、治療費削減になる。ACL再手術の際に、2次的手術が無く、直ぐに再手術が出来る。ACL再建術後の再断裂は5~10と報告されており、再再建術時には、初回の手術の際に開けた孔から手術を行う。開けた孔に骨ができていないと、手術が出来ないので、骨ロウで蓋をしたり、また、開けっ放しにして手術を終了した場合には、腸骨腰部分の骨から健常骨を採取し、あいている孔の部分に埋めて、3ヶ月程度かけて骨の再生を待ち、その後やっと再再建術の手術を行う必要がある。本発明の部材を使用した場合、多孔体部分で骨再生が可能であるため、再再建術時に、上記のような2回手術を行うことなく、直ぐに初回の手術の際に開けた孔から再手術を行うことができ、結果的に治療費の削減、患者負担の低減になる。特に、プラグ部材が緻密体と多孔体の複合体である場合には、緻密体部において、しっかり止血を行ない、唯一骨再生の補助が認められている多孔体部において早期に骨組織が誘導され、骨再生を実現し、出血によるリスク軽減と再再建術時を一期的に行なうことが可能になり、治療費軽減にも有効である。本発明のプラグ部材は、リン酸カルシウム系材料特に、リン酸カルシウム系材料の焼結体からできており、特にハイドロキシアパタイトおよび/またはβTCPβリン酸第三カルシウムからできていることが好ましい。多孔体の気孔率は、50~85、好ましくは65~80である。気孔率が50を切ると、骨再生能力が著しく低下し、また気孔率が85を超えると強度が著しく低下する。気孔率とは、気孔の容積が部材の体積に対して何になるかを表した数値である。気孔間連通部における平均連通部径が10~100μm、特に20~60μmであることが好ましい。気孔の平均直径は、100~300μm、特に150~200μmであることが好ましい。気孔の平均連通部径や平均直径は、水銀圧入ポロシメーター法等によって測定することができる。緻密体の気孔率は、0~20、好ましくは0~5であることが好ましい。プラグ部材は多孔体のみで構成されていてもよいが、多孔体と緻密体との複合体で形成されていることが好ましい。一般に、複合体において、傾斜している底面部分が緻密体からできている。プラグ部材において、一般に、円柱の長さは、15~70mm、特に20~40mm、円柱の底面直径は3~20mm、特に4~10mmである。複合体であるプラグ部材において、多孔体部分の長さは15mm~70mmであり、緻密体部分の厚さは1mm~4mm、特に1mm~2mmであることが好ましい。円柱において、一方の底面が円柱の中心軸に対して30~60度、好ましくは40~50度、特に45度の角度をなしている。他方の底面が円柱の中心軸に対してほぼ直角である。複合体であるプラグ部材によれば、多孔体部分で骨再生が見られ、緻密体部分で強度を担いつつ、止血をすることが可能である。プラグ部材の円柱の側面の全体または一部例えば、側面の1/30~1/2、例えば1/20~1/4は、他方の底面が小さくなるように、テーパーしていてよい。テーパー角は、1~40度、例えば3~30度である。他の底面の直径は、骨孔の直径よりも、1~10mm、例えば2~6mm小さくてよい。他の底面が骨孔よりも小さいので、テーパー型形状のプラグ部材は、骨孔への挿入が容易である。本発明のプラグ部材は次のようにして製造することができる。プラグ部材は、リン酸カルシウム系材料の起泡状スラリーを焼結し、その焼結体を機械加工することで成形できる。プラグ部材が複合体である場合に、緻密体部分と多孔体部分は接着層無く一体品として成形されることが望ましい。ハイドロキシアパタイトなどのリン酸カルシウム系材料の起泡状スラリーを型に配置し、リン酸カルシウム系材料の非起泡状スラリーを後に流し込み一体化させた後に乾燥させる。乾燥させた後、800~1400°C、特に1200°Cで焼成することによって、接着剤などのリン酸カルシウム形素材以外の成分を一切含まず、一体品に成形できる。本発明のプラグ部材の使用方法は次のとおりである。1ACL再建術の移植腱を骨孔に通し、大腿骨側を固定した後に、移植腱までの残った脛骨側骨孔長を専用デプスケージにて計測する。骨孔の近位側の短いところを計測する2計測した残った骨孔長に併せてプラグ部材を、メスなどを用いて切り目をいれ、切除する。3移植腱に連結した糸を引きながら、骨孔の近位側に長さを調整したプラグ部材を挿入する。プラグ部材は、固定剤などの必要なく、骨との接触によって骨孔に固定される。以下、添付図面を参照して、本発明を具体的に説明する。図1Aは、多孔体と緻密体の複合体であるプラグ部材を示す側面図である。プラグ部材10は、多孔体11および緻密体12から形成されている。多孔体11と緻密体12とは、接着剤を用いることなく、一体型成型により接着層無く密着している。プラグ部材は、円柱状である。図1において、緻密体によって形成される底面は、一般に、平らであるが、底面は、骨の外形を考慮したどのような形状であってもよく、例えば中央部が外側に膨らむように湾曲していてもよい。図1Bは、緻密体と多孔体の複合体であるプラグ部材を示す正面図である。図1Bは、図1AにおいてVの方向から見た図である。プラグ部材は、円柱の斜めになった底面が、緻密体12からできている。図2は、多孔体のみからなるプラグ部材を示す側面図である。プラグ部材20は、多孔体21のみから形成されている。左側の底面は、円柱の中心軸22に対して、角度αをなしている。角度αは、30~60度の範囲であってよい。他方右側の底面は、円柱の中心軸に対して、角度βをなしているが、この角度βは、70~110度、例えば80~100度、特に90度であってよい。図3は、全体的にテーパー型形状であるプラグ部材を示す側面図である。プラグ部材30は、多孔体31および緻密体32から形成されている。プラグ部材は多孔体31のみから形成されていてもよい。プラグ部材は、側面の全体にわたって、先に行くほど細くなるテーパー型形状をしている。仮想円柱の側面とプラグ部材の側面が形成するテーパー角γは、1~15度、例えば3~10度であってよい。底面33が骨孔よりも小さいので、このプラグ部材は、骨孔への挿入が容易である。図4Aは、部分的にテーパー型形状であるプラグ部材を示す側面図である。プラグ部材は多孔体のみからなる。プラグ部材40は、多孔体41および41’から形成されている。プラグ部材は多孔体および緻密体から形成されていてもよい。プラグ部材は、側面の一部分にわたって、先に行くほど細くなるテーパー型形状をしており、円錐台を形成している。円柱の側面と円錐台の側面が形成するテーパー角は、5~40度、例えば10~30度であってよい。多孔体41’は、プラグ部材の使用時に、骨孔に最初に挿入される部分である。多孔体41’は、円錐台形状をしており、小さくなった底面43を有する。底面43が骨孔よりも小さいので、このプラグ部材は、骨孔への挿入が容易である。図4Bは、部分的にテーパー型形状であるプラグ部材を示す背面図である。図4Bは、図4AにおいてVの方向から見た図である。多孔体41’は、円柱の底面よりも小さくなっているプラグ部材の底面43を有する。図5は、プラグ部材が固定されている骨孔の概略断面図である。脛骨51に設けられている骨孔52に移植腱53が挿入されている。プラグ部材50が骨孔52を塞ぐように骨孔52に固定されている。骨孔52の直径は、3~20mm、通常、3~10mmである。